(57)【要約】【課題】比較的高い熱膨張係数の部材のシールや接着に好適な高温シール材料を提供する。【解決手段】高温シール材料は、ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックス粉と、溶剤と、分散剤とを含む。ペロブスカイト型酸化セラミックス粉は、粒径が１０〜４５μｍの粗粒１と、粒径が２μｍ以下の細粒２と、を有し、細粒２と粗粒１との重量比が１：２〜３．５である。【選択図】図２
2012091984.tif 000002
【特許請求の範囲】
【請求項１】
ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックス粉と、溶剤と、分散剤とを含み、
前記ペロブスカイト型酸化セラミックス粉は、粒径が１０〜４５μｍの粗粒と、粒径が２μｍ以下の細粒と、を有し、該細粒と該粗粒との重量比が１：２〜３．５である、
ことを特徴とする高温シール材料。
【請求項２】
請求項１に記載の高温シール材料において、
前記ペロブスカイト型酸化セラミックス粉は、粒径が２〜１０μｍの中粒を有し、前記粗粒と前記中粒と前記細粒との重量比が１：１〜２．５：２〜３．５である、
ことを特徴とする高温シール材料。
【請求項３】
請求項１又は２に記載の高温シール材料において、
前記ペロブスカイト型酸化セラミックス粉に対して、０．５〜１．５ｗｔ％の流動性促進材としてのセルロース又はその誘導体を含む、
ことを特徴とする高温シール材料。
【請求項４】
請求項１から３のいずれか一項に記載の高温シール材料において、
前記分散剤は、ポリカルボン酸又はポリアクリル酸であり、
ことを特徴とする高温シール材料。
【請求項５】
ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックス粉を含み、
前記ペロブスカイト型酸化セラミックス粉は、粒径が１０〜４５μｍの粗粒と、粒径が２μｍ以下の細粒と、を有し、該細粒と該粗粒との重量比が１：２〜３．５である、
ことを特徴とする高温シール体。
【請求項６】
請求項５に記載の高温シール体において、
前記ペロブスカイト型酸化セラミックス粉は、粒径が２〜１０μｍの中粒を有し、前記粗粒と前記中粒と前記細粒との重量比が１：１〜２．５：２〜３．５である、
ことを特徴とする高温シール体。
【請求項７】
ＢａｘＳｒ（１−ｘ）ＣｏｙＦｅ（1−ｙ）Ｏ３（０．３＜ｘ＜０．７、０．７＜ｙ＜０．９５）で表されるペロブスカイト型酸化セラミックスで形成された酸素透過体と、
ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックスで形成され、前記酸化透過体の外枠を成す枠と、
前記酸素透過体と前記枠との間をシールする請求項５又は６に記載の高温シール体と、
を備えていることを特徴とする酸素透過モジュール。
【請求項８】
ＢａｘＳｒ（１−ｘ）ＣｏｙＦｅ（1−ｙ）Ｏ３（０．３＜ｘ＜０．７、０．７＜ｙ＜０．９５）で表されるペロブスカイト型酸化セラミックスで形成された複数の酸素透過体と、
前記複数の酸素透過体の相互間をシールする請求項５又は６に記載の高温シール体と、
を備えていることを特徴とする酸素透過モジュール。
【請求項９】
請求項７又は８に記載の酸素透過モジュールにおいて、
前記高温シール体は、ＢａｘＳｒ（１−ｘ）ＣｏｙＦｅ（1−ｙ）Ｏ３（０＜ｘ，ｙ＜１）で表されるペロブスカイト型酸化セラミックスで形成されている、
ことを特徴とする酸素透過モジュール。
【発明の詳細な説明】
【技術分野】
【０００１】
本発明は、高温下で使用される部材をシールする高温シール体、その材料、高温シール体を含む酸素透過モジュールに関する。
【背景技術】
【０００２】
高温下で使用される部材をシールする高温シール体に関しては、例えば、以下の特許文献１に開示されている。
【０００３】
具体的に、この特許文献１には、例えば、固体酸化物燃料電池におけるイットリア安定化ジルコニア製発電膜と、ランタンクロマイト製インターコネクターとの接着や、これのシールの目的で、ジルコニア粉とアルミナ粉とが所定の比率で混合された高温シール体が開示されている。
【先行技術文献】
【特許文献】
【０００４】
【特許文献１】特開平９−１５３３６９号公報
【発明の概要】
【発明が解決しようとする課題】
【０００５】
上記特許文献１に開示されている高温シール体は、熱膨張係数が１０．０×１０−６／℃であり、熱膨張係数が同じく１０．０×１０−６℃程度のイットリア安定化ジルコニア製の部材をシールするには適している。しかしながら、この高温シール体で、熱膨張係数が２０．０×１０−６／℃前後の部材をシールする場合には、部材との間の熱膨張差が大きく、シール効果を期待できないという問題点がある。
【０００６】
そこで、本発明は、比較的高い熱膨張係数の部材のシールや接着に好適な高温シール体、その材料、高温シール体を含む酸素透過モジュールを提供することを目的とする。
【課題を解決するための手段】
【０００７】
上記問題点を解決するための発明に係る高温シール材料は、
ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックス粉と、溶剤と、分散剤とを含み、前記ペロブスカイト型酸化セラミックス粉は、粒径が１０〜４５μｍの粗粒と、粒径が２μｍ以下の細粒と、を有し、該細粒と該粗粒との重量比が１：２〜３．５である、ことを特徴とする。
【０００８】
当該高温シール材料では、この高温シール材料を乾燥して、高温シール体を得る過程で、溶剤が蒸発しても、粗粒が高温シール体の骨格を形成しているため、高温シール体の体積縮小や高温シール体の変形を抑えることができる。さらに、当該高温シール材料では、細粒が複数の粗粒間に入り込んで、粗粒間の隙間を埋めることができるため、高温シール体自体を通過する流体の量を減らすことができる。このため、当該高温シール材料を用いたシールでは、高いシール性能を確保することができる。
【０００９】
また、当該高温シール材料は、ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックス粉で形成され、このセラミックス粉は、熱膨張係数が２０．０〜２２．０×１０−６／℃であるため、熱膨張係数が２０．０×１０−６／℃前後の部材をシール又は接着する場合でも、温度変化に伴う部材と高温シール体との間の熱膨張量差を小さく抑えることができる。このため、当該高温シール材料を用いたシール又は接着では、温度変化があっても、対象部材から高温シール体が剥離等するのを回避することができる。
【００１０】
よって、当該高温シール材料によれば、比較的高い熱膨張係数の部材を高温下で使用する場合に、この部材を確実にシール又は接着することができる。
【００１１】
ここで、前記高温シール材料において、前記ペロブスカイト型酸化セラミックス粉は、粒径が２〜１０μｍの中粒を有し、前記粗粒と前記中粒と前記細粒との重量比が１：１〜２．５：２〜３．５であってもよい。
【００１２】
当該高温シール材料では、中粒が、隣り合う粗粒相互のクサビとして機能し、高温シール材料の乾燥過程で、隣り合う粗粒がズレるのを防ぐことができ、結果として、高温シール体の変形等をより防ぐことができる。
【００１３】
また、前記高温シール材料において、前記ペロブスカイト型酸化セラミックス粉に対して、０．５〜１．５ｗｔ％の流動性促進材としてのセルロース又はその誘導体を含んでいてもよい。
【００１４】
当該高温シール材料では、高温シール材料の流動性が高まり、例えば、シリンジに充填した高温シール材料を押出し易くすることができる上に、部材に付いた高温シール材料を延ばし易くすることができる。
【００１５】
また、高温シール材料において、前記分散剤は、ポリカルボン酸又はポリアクリル酸であってもよい。
【００１６】
上記問題点を解決するための発明に係る高温シール体は、
ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックス粉を含み、前記ペロブスカイト型酸化セラミックス粉は、粒径が１０〜４５μｍの粗粒と、粒径が２μｍ以下の細粒と、を有し、該細粒と該粗粒との重量比が１：２〜３．５である、ことを特徴とする。
【００１７】
当該高温シール体は、ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックス粉で形成され、このセラミックス粉は、熱膨張係数が２０．０〜２２．０×１０−６／℃であるため、熱膨張係数が２０．０×１０−６／℃前後の部材をシール又は接着する場合でも、温度変化に伴う部材と高温シール体との間の熱膨張量差を小さく抑えることができる。このため、当該高温シール体によるシール又は接着では、温度変化があっても、対象部材から高温シール体が剥離等するのを回避することができる。
【００１８】
よって、当該高温シール体によれば、比較的高い熱膨張係数の部材を高温下で使用する場合に、この部材を確実にシール又は接着することができる。
【００１９】
ここで、前記高温シール体において、前記ペロブスカイト型酸化セラミックス粉は、粒径が２〜１０μｍの中粒を有し、前記粗粒と前記中粒と前記細粒との重量比が１：１〜２．５：２〜３．５であってもよい。
【００２０】
また、前記問題点を解決するための酸素透過モジュールは、
ＢａｘＳｒ（１−ｘ）ＣｏｙＦｅ（1−ｙ）Ｏ３（０．３＜ｘ＜０．７、０．７＜ｙ＜０．９５）で表されるペロブスカイト型酸化セラミックスで形成された酸素透過体と、ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックスで形成され、前記酸化透過体の外枠を成す枠と、前記酸素透過体と前記枠との間をシールする前記高温シール体と、を備えていることを特徴とする。
【００２１】
当該酸素透過モジュールでは、酸素透過体、枠、高温シール体のいずれもが、ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックスで形成されているため、酸素透過体、枠、高温シール体の各熱膨張係数が２０．０〜２２．０×１０−６／℃になり、温度変化に伴うモジュールの構成部材相互間の熱膨張量差を小さく抑えることができる。
【００２２】
よって、当該酸素透過モジュールによれば、酸素透過体を確実にシール又は接着することができる。
【００２３】
また、前記問題点を解決するための他の酸素透過モジュールは、
ＢａｘＳｒ（１−ｘ）ＣｏｙＦｅ（1−ｙ）Ｏ３（０．３＜ｘ＜０．７、０．７＜ｙ＜０．９５）で表されるペロブスカイト型酸化セラミックスで形成された複数の酸素透過体と、前記複数の酸素透過体の相互間をシールする前記高温シール体と、を備えていることを特徴とする。
【００２４】
当該酸素透過モジュールでは、酸素透過体、高温シール体の双方が、ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックスで形成されているため、酸素透過体、高温シール体の各熱膨張係数が２０．０〜２２．０×１０−６／℃になり、温度変化に伴うモジュールの構成部材相互間の熱膨張量差を小さく抑えることができる。
【００２５】
よって、当該酸素透過モジュールによれば、酸素透過体を確実にシール又は接着することができる。
【００２６】
ここで、前記酸素透過モジュールにおいて、前記高温シール体は、ＢａｘＳｒ（１−ｘ）ＣｏｙＦｅ（1−ｙ）Ｏ３（０＜ｘ，ｙ＜１）で表されるペロブスカイト型酸化セラミックスで形成されていてもよい。
【００２７】
当該酸素透過モジュールでは、高温シール体も高い酸素透過性を有するので、酸素透過性能を高めることができる。
【発明の効果】
【００２８】
本発明によれば、比較的高い熱膨張係数の部材をシールする場合や接着する場合に、高いシール性能及び接着性能を得ることができる。
【図面の簡単な説明】
【００２９】
【図１】本発明に係る一実施形態における高温シール材料及び高温シール体の製造方法を示すフローチャートである。
【図２】本発明に係る一実施形態における高温シール材料及び高温シール体を形成する粒を示す説明図である。
【図３】本発明に係る一実施形態における酸素透過モジュールの断面図である。
【図４】本発明に係る他の実施形態における酸素透過モジュールの側面図である。
【図５】本発明に係る一実施形態における酸素透過体の断面図である。
【図６】本発明に係る一実施形態における酸素透過体の製造方法を示すフローチャートである。
【発明を実施するための形態】
【００３０】
以下、本発明に係る高温シール体、その材料、高温シール体を含む酸素透過モジュールの実施形態について説明する。
【００３１】
「高温シール体及びその材料１」
本発明に係る高温シール体及びその材料の第一実施形態について、図１及び図２を用いて説明する。
【００３２】
本実施形態における高温シール体及びその材料の製造手順について、図１に示すフローチャートに従って説明する。
【００３３】
まず、焼結により、混合伝導性酸化物の一種であるペロブスカイト型のＢＳＣＦを成す混合粉体のスラリーを生成する（Ｓ１）。なお、ＢＳＣＦは、ＢａｘＳｒ（１−ｘ）ＣｏｙＦｅ（1−ｙ）Ｏ３で表されるペロブスカイト型酸化セラミックスである。このスラリーの生成では、ＢａＣＯ３粉、ＳｒＣＯ３粉、ＣｏＯ粉、Ｆｅ２Ｏ３粉を準備する。この粉の平均粒径は、例えば、１．０μｍである。そして、これらの粉を、例えば、以下のモル比で混ぜ合わせる。ＢａＣＯ３：ＳｒＣＯ３：ＣｏＯ：Ｆｅ２Ｏ３＝０．６：０．４：０．９：０．０５  次に、この混合粉に対して、溶剤としてのエタノール（適量）、分散剤としてのポリエチレンイミン（例えば、１ｗｔ％）を混入して、スラリーを生成する。
【００３４】
次に、ステップ１で得られたスラリーの固まりを乾燥させた後、焼結する（Ｓ２）。この焼結では、乾燥させたスラリーの固まりを焼結炉内に入れ、例えば、０．５℃／ｍｉｎの遅い昇温速度で６００℃まで炉内を昇温し、その後、例えば、２℃／ｍｉｎで１１５０℃まで炉内を昇温する。そして、この１１５０℃を３時間保持する。この焼結における昇温過程で、分散剤は、炭化した後、焼失する。
【００３５】
この焼結処理により、ＢＳＣＦが形成される。このＢＳＣＦは、前述したように、モル比がＢａＣＯ３：ＳｒＣＯ３：ＣｏＯ：Ｆｅ２Ｏ３＝０．６：０．４：０．９：０．０５の混合粉を材料として形成されているため、Ｂａ0.６Ｓｒ0.４ Ｃｏ0.9Ｆｅ0.1Ｏ３である。このＢＳＣＦは、熱膨張係数が２０．０×１０−６℃で、１０００℃程度まで耐え得る高い耐熱性がある。
【００３６】
次に、ＢＳＣＦの固まりを粉砕した後、分級して、粒径が１０〜４５μｍのＢＳＣＦ粗粒と、粒径が２μｍ以下のＢＳＣＦ細粒とを得る（Ｓ３）。ＢＳＣＦの固まりの粉砕には、例えば、ボールミルを用いる。また、分級は、例えば、篩い分けで行う。具体的に、ここでは、比較的微粒子の篩い分けを行うため、篩の上部に旋回気流を発生させる旋回気流式篩い分け法や、超音波により篩を振動させる超音波振動式篩い分け法等を採用する。
【００３７】
次に、ＢＳＣＦ細粒とＢＳＣＦ粗粒を含むペーストを生成する（Ｓ４）。このペースト生成では、まず、ＢＳＣＦ細粒に対して、溶剤としての水（適量）、分散剤としてのポリカルボン酸（例えば、１ｗｔ％）を混入して、ＢＳＣＦ細粒をペースト化した後、このペーストにＢＳＣＦ粗粒を混入する。このペースト化では、例えば、ボールミルを用いる。また、ＢＳＣＦ細粒とＢＳＣＦ粗粒との重量比は、ここでは、ＢＳＣＦ細粒：ＢＳＣＦ粗粒＝１：３である。
【００３８】
ところで、前述の篩い分け法を含む各分級法において、分級後の全ての粒の粒径を目的の範囲内に収めることは不可能である。実際に、本実施形態においても、ＢＳＣＦ粗粒の中には、粒径が１０〜４５μｍでないものも含まれ、ＢＳＣＦ細粒の中にも２μｍ以下でないものも含まれている。しかしながら、本実施形態では、ペースト中に、ＢＳＣＦ細粒に対して、約３倍重量のＢＳＣＦ粗粒が含まれていれば、粒径が１０〜４５μｍでも、２μｍ以下でもないＢＳＣＦ粉が多少含まれていてもよいので、粉砕・分級処理（Ｓ３）における分級精度はあまり高くなくてもよし、必ずしも篩い分け法で分級する必要もない。但し、粒径が４５μｍを超える粉は、シール性の低下の原因になるため、できる限り少ないことが好ましく、具体的には、ペースト中のＢＳＣＦ粉の全重量に対して、１ｗｔ％以下であることが好ましい。また、ペースト中に、ＢＳＣＦ細粒に対して、約３倍重量のＢＳＣＦ粗粒が含まれているか否かに関しては、篩い分け等で得られたＢＳＣＦ細粒及びＢＳＣＦ粗粒のそれぞれサンプリングし、サンプリングで得られたＢＳＣＦ細粒及びＢＳＣＦ粗粒に関して粒度分布を調べ、これらの粒度分布からペースト中に、ＢＳＣＦ細粒とＢＳＣＦ粗粒とが目的の重量比率で含まれているかいなかを検証するとよい。なお、サンプリングで得られたＢＳＣＦ細粒及びＢＳＣＦ粗粒の粒度分布は、例えば、レーザ回折・散乱法等で得るとよい。
【００３９】
以上、ステップ１〜ステップ４の処理で、ペースト状の高温シール材料が完成する。すなわち、ステップ１〜ステップ４の処理が高温シール材料の製造工程Ｐである。
【００４０】
次に、以上で製造した高温シール材料を、シールすべき部材に塗布する（Ｓ５）。この塗布では、例えば、シリンジにシール材料を充填して、このシリンジからシールすべき部材の目的の位置に高温シール材料を押出す。
【００４１】
次に、部材に塗布された高温シール材料を乾燥させる（Ｓ６）。この乾燥では、例えば、シール材料に所定の流速の空気等の気体を送ることで、このシール材料を乾燥させてもよいし、シール材料をある程度加熱することで、このシール材料を乾燥させてもよい。この乾燥処理で、シール材料中に含まれている溶剤が気化して、シール材料は固化した高温シール体となる。
【００４２】
シールすべき部材及び高温シール体は、基本的に、例えば、８００〜９００℃程度の高温で使用される。そこで、使用環境化での部材性能や高温シール体のシール性能を確認するため、以上の乾燥処理（Ｓ６）後に、シールすべき部材及び高温シール体を使用環境温度まで加熱してもよい。この加熱処理で、シール材料中に含まれていた分散材は、炭化した後、焼失する。
【００４３】
以上のように、本実施形態の高温シール体は、図２に示すように、ＢＳＣＦ粗粒１により、高温シール体の骨格が形成されるため、乾燥処理（Ｓ６）や加熱処理（Ｓ７）により、溶剤が蒸発することによる高温シール体の体積縮小や高温シール体の変形を抑えることができ、高温シール体と部材との間に隙間が形成されることを防ぐことができる。また、本実施形態では、ＢＳＣＦ細粒２が複数のＢＳＣＦ粗粒１間に入り込んで、ＢＳＣＦ粗粒１間の隙間を埋めることができるため、高温シール体自体を通過する流体の量を減らすことができる。すなわち、本実施形態の高温シール体は、高いシール性能を確保することができる。
【００４４】
また、本実施形態の高温シール体は、前述したように、高い耐熱性がある上に、熱膨張係数が２０．０×１０−６／℃のＢＣＳＦで形成されているため、熱膨張係数が１６．０〜２４．０×１０−６／℃の程度で、７００〜９００℃程度の高温下で使用される部材をシールすることができる。
【００４５】
ここで、ＢＳＣＦ細粒とＢＳＣＦ粗粒との重量比と、シール性能との関係について試験を行ったので、以下で説明する。
【００４６】
ここでは、ＢＳＣＦ細粒とＢＳＣＦ粗粒との重量比が、ＢＳＣＦ細粒：ＢＳＣＦ粗粒＝１：１、１：２、１：３、１：３．５、１：４、１：５のそれぞれについて、試験を行った。
【００４７】
ＢＳＣＦ細粒：ＢＳＣＦ粗粒＝１：１の場合、乾燥処理過程におけるシール体の体積収縮、及びシール体の変形が認められた。ＢＳＣＦ細粒：ＢＳＣＦ粗粒＝１：２の場合、乾燥処理過程におけるシール体の体積収縮、及びシール体の変形の改善が認められ、体積収縮及び変形が極めて小さくなった。ＢＳＣＦ細粒：ＢＳＣＦ粗粒＝１：３、１：３．５、１：４、１：５では、乾燥処理過程におけるシール体の体積収縮、及びル体の変形が事実上認められなかった。
【００４８】
よって、シール体の体積縮小やシール体の変形を抑え、シール体と部材との間に隙間が形成されることを防ぐ、という観点からは、ＢＳＣＦ細粒に対して、ＢＳＣＦ粗粒が２倍重量以上であることが好ましいと言える。
【００４９】
また、ＢＳＣＦ細粒：ＢＳＣＦ粗粒＝１：１の場合の単位時間あたりのガス透過量を１としたとき、ＢＳＣＦ細粒：ＢＳＣＦ粗粒＝１：２の場合ではガス透過量が２、ＢＳＣＦ細粒：ＢＳＣＦ粗粒＝１：３の場合ではガス透過量が５、ＢＳＣＦ細粒：ＢＳＣＦ粗粒＝１：３．５の場合ではガス透過量が６．５、ＢＳＣＦ細粒：ＢＳＣＦ粗粒＝１：４の場合ではガス透過量が１０、ＢＳＣＦ細粒：ＢＳＣＦ粗粒＝１：５の場合ではガス透過量は２０となった。なお、ここでは、この試験における重量比毎のシール体は、同体積で同形状である。
【００５０】
以上のように、ＢＳＣＦ細粒に対して、ＢＳＣＦ粗粒が４倍重量以上になると、シール体のガス透過量が急激に大きくなる。よって、シール体自体を透過するガス量を減らす、という観点からは、ＢＳＣＦ細粒に対して、ＢＳＣＦ粗粒が３．５倍重量以下であることが好ましいと言える。
【００５１】
以上の試験により、高いシール性能を得るためには、ＢＳＣＦ細粒とＢＳＣＦ粗粒との重量比を、ＢＳＣＦ細粒：ＢＳＣＦ粗粒＝１：２〜３．５にすることが好ましいことが認められた。よって、本実施形態では、ＢＳＣＦ細粒とＢＳＣＦ粗粒との重量比を、ＢＳＣＦ細粒：ＢＳＣＦ粗粒＝１：３にしている。
【００５２】
「高温シール体及びその材料２」
次に、本発明に係る高温シール体及びその材料の第二実施形態について説明する。
【００５３】
本実施形態における高温シール体及びその材料の製造手順は、第一実施形態と同じである。但し、本実施形態は、高温シール体及びその材料の形成素材が第一実施形態と異なっている。
【００５４】
すなわち、本実施形態のスラリー生成処理（Ｓ１）では、焼結により、混合伝導性酸化物の一種であるペロブスカイト型のＬＣＣＦを成す混合粉体のスラリーを生成する。なお、ＬＣＣＦは、ＬａｘＣａ（１−ｘ）ＣｏｙＦｅ（1−ｙ）Ｏ３で表されるペロブスカイト型酸化セラミックスである。このスラリーの生成では、ＬａＣＯ３粉、ＣａＣＯ３粉、ＣｏＯ粉、Ｆｅ２Ｏ３粉を準備する。これらの粉の平均粒径も、例えば、１．０μｍである。そして、これらの粉を、例えば、以下のモル比で混ぜ合わせる。ＬａＣＯ３：ＣａＣＯ３：ＣｏＯ：Ｆｅ２Ｏ３＝０．７：０．３：０．８：０．１  次に、この混合粉に対して、第一実施形態と同様に、溶剤としてのエタノール（適量）、分散剤としてのポリエチレンイミン（例えば、１ｗｔ％）を混入して、スラリーを生成する。
【００５５】
このため、ステップ１で得られたスラリーの固まりを乾燥させた後、焼結すると（Ｓ２）、ＬＣＣＦが形成される。このＬＣＣＦは、前述したように、モル比がＬａＣＯ３：ＣａＣＯ３：ＣｏＯ：Ｆｅ２Ｏ３＝０．７：０．３：０．８：０．１の混合粉を材料として形成されているため、Ｌａ0.７Ｃａ0.３ Ｃｏ0.８Ｆｅ0.２Ｏ３である。このＬＣＣＦは、熱膨張係数が２１．０×１０−６℃で、１０００℃程度まで耐え得る高い耐熱性がある。
【００５６】
以下、同様に、ステップ３，４を実行して、本実施形態の高温シール材料を得る。さらに、第一実施形態と同様に、ステップ５，６，（７）を実行して、本実施形態の高温シール体を得る。
【００５７】
以上、本実施形態の高温シール体は、前述したように、高い耐熱性がある上に、熱膨張係数が２１．０×１０−６℃のＬＣＣＳＦで形成されているため、熱膨張係数が１７．０〜２５．０×１０−６℃程度で、７００〜９００℃程度の高温下で使用される部材をシールすることができる。さらに、本実施形態のシール体は、第一実施形態と同様、ＬＣＣＦ細粒に対して、ＬＣＣＦ粗粒が３．５倍重量以下であるため、高いシール性能を得ることができる。
【００５８】
「高温シール体及びその材料３」
次に、本発明に係る高温シール体及びその材料の第三実施形態について説明する。
【００５９】
本実施形態における高温シール体及びその材料の製造手順も、第一実施形態と同じである。但し、本実施形態でも、高温シール体及びその材料の形成素材が第一実施形態と異なっている。
【００６０】
すなわち、本実施形態のスラリー生成処理（Ｓ１）では、焼結により、混合伝導性酸化物の一種であるペロブスカイト型のＬＢＣＦを成す混合粉体のスラリーを生成する。なお、ＬＢＣＦは、ＬａｘＢａ（１−ｘ）ＣｏｙＦｅ（1−ｙ）Ｏ３で表されるペロブスカイト型酸化セラミックスである。このスラリーの生成では、ＬａＣＯ３粉、ＢａＣＯ３粉、ＣｏＯ粉、Ｆｅ２Ｏ３粉を準備する。これらの粉の平均粒径も、例えば、１．０μｍである。そして、これらの粉を、例えば、以下のモル比で混ぜ合わせる。ＬａＣＯ３：ＢａＣＯ３：ＣｏＯ：Ｆｅ２Ｏ３＝０．５：０．５：０．８：０．１  次に、この混合粉に対して、第一実施形態と同様に、溶剤としてのエタノール（適量）、分散剤としてのポリエチレンイミン（例えば、１ｗｔ％）を混入して、スラリーを生成する。
【００６１】
このため、ステップ１で得られたスラリーの固まりを乾燥させた後、焼結すると（Ｓ２）、ＬＢＣＦが形成される。このＬＢＣＦは、前述したように、モル比がＬａＣＯ３：ＢａＣＯ３：ＣｏＯ：Ｆｅ２Ｏ３＝０．５：０．５：０．８：０．１の混合粉を材料として形成されているため、Ｌａ0.５Ｂａ0.５ Ｃｏ0.８Ｆｅ0.２Ｏ３である。このＬＢＣＦは、熱膨張係数が２２．０×１０−６℃で、１０００℃程度まで耐え得る高い耐熱性がある。
【００６２】
以下、同様に、ステップ３，４を実行して、本実施形態の高温シール材料を得る。さらに、第一実施形態と同様に、ステップ５，６，（７）を実行して、本実施形態の高温シール体を得る。
【００６３】
以上、本実施形態の高温シール体は、前述したように、高い耐熱性がある上に、熱膨張係数が２２．０×１０−６℃のＬＢＣＦで形成されているため、熱膨張係数が１８．０〜２６．０×１０−６℃程度で、７００〜９００℃程度の高温下で使用される部材をシールすることができる。さらに、本実施形態の高温シール体は、第一実施形態と同様、ＬＢＣＦ細粒に対して、ＬＢＣＦ粗粒が３．５倍重量以下であるため、高いシール性能を得ることができる。
「高温シール体及びその材料の変形例」
以上の実施形態の高温シール体は、いずれも、以下のように表されるペロブスカイト型酸化セラミックスであるが、ｘ、ｙの値は、上記実施形態の値に限定されるものではなく、０＜ｘ，ｙ＜１であればよい。
【００６４】
ＡｘＢ（１−ｘ）ＣｏｙＦｅ（1−ｙ）Ｏ３
第一実施形態：ＡはＢａ、ＢはＳｒ
第二実施形態：ＡはＬａ、ＢはＣａ
第三実施形態：ＡはＬａ、ＢはＢａ
【００６５】
また、以上の実施形態では、ペロブスカイト型酸化セラミックス粉をペースト化して高温シール材料を生成する際（Ｓ４）、このセラミックス粉に混入する分散剤としてポリカルボン酸を用いているが、この替わりに、例えば、ポリアクリル酸等を用いてもよい。
【００６６】
さらに、以上の実施形態では、ペロブスカイト型酸化セラミックス粉をペースト化して高温シール材料を生成する際（Ｓ４）、このセラミックス粉に、溶剤及び分散剤を混入しているが、さらに、高温シール材料の流動性を高めるため、言い換えると、シリンジに充填して高温シール材料を押出し易くする、さらには、部材に付いた高温シール材料を延ばし易くするために、セルロース又はその誘導体を混入してもよい。
【００６７】
上記セルロースの誘導体としては、例えば、ヒドロキシメチルセルロース、ヒドロキシエチルセルロース、ヒドロキシプロピルセルロース、ヒドロキシプロピルメチルセルロース、カルボキシメチルセルロース、カルボキシエチルセルロース、カルボキシエチルメチルセルロース、エチルセルロース、メチルセルロース、エチルヒドロキシエチルセルロースがある。
【００６８】
この流動性を高める添加剤は、ペロブスカイト型酸化セラミックス粉に対して、０．５〜１．５ｗｔ％を混入することが好ましい。この添加剤は、基本的に、さらに多くの量を混入することで、ペースト状の高温シール材料の流動性を高めることができる。しかしながら、この添加剤も、分散剤と同様、高温シール材料を乾燥した後、使用環境温度まで温度上昇させる過程で、炭化後、焼失してしまい、高温シール体に空隙を形成する因子となる。このため、シール性の観点から、この添加剤の混入量は、ペロブスカイト型酸化セラミックス粉に対して、１．５ｗｔ％以下であることが好ましい。
【００６９】
また、以上の実施形態では、いずれも、１０〜４５μｍのペロブスカイト型酸化セラミックス粗粒と２μｍ以下のペロブスカイト型酸化セラミックス細粒とで、高温シール体を形成しているが、さらに、２〜１０μｍのペロブスカイト型酸化セラミックス中粒を加えて、高温シール体を形成してもよい。この場合、ペロブスカイト型酸化セラミックス粗粒とペロブスカイト型酸化セラミックス中粒とペロブスカイト型酸化セラミックス細粒との重量比は、ペロブスカイト型酸化セラミックス粗粒：Ｂペロブスカイト型酸化セラミックス中粒：ペロブスカイト型酸化セラミックス細粒＝１：１〜２．５：２．０〜３．５であることが好ましい。
【００７０】
ペロブスカイト型酸化セラミックス中粒は、隣り合う粗粒相互のクサビとして機能し、シール材料の乾燥処理過程で、隣り合う粗粒がズレるのを防ぐ役目を担う。このため、この中粒の混入効果を得るためには、中粒は、細粒に対して、約１倍重量以上含まれていることが好ましい。一方、中粒の量が多くなりすぎると、粗粒相互の接触が妨げられるため、中粒は、細粒に対して、粗粒の混入比よりも若干少なめで、約２．５倍重量以下であることが好ましい。
【００７１】
なお、以上の各実施形態における高温シール材料は、部材に密着することから、接着剤としての機能があることは言うまでもない。
【００７２】
「酸素透過モジュール１」
次に、以上で説明した高温シール体を用いた酸素透過モジュールの実施形態について説明する。
【００７３】
この酸素透過モジュール１０は、図３に示すように、酸素イオンを選択的に透過する酸素透過体１１と、この酸素透過体１１の支持枠１５と、支持枠１５と酸素透過体１１との間をシールする高温シール体１６とを有している。
【００７４】
酸素透過体１１は、図５に示すように、酸素を透過する混合伝導性酸化物の一種であるペロブスカイト型のＢＳＣＦで形成されている平板状の酸素透過層１２と、同じくＢＳＣＦで形成され、酸素透過層を支持する平板状の支持層１３と、を有している。
【００７５】
酸素透過体１１を形成するＢＳＣＦは、第一実施形態の高温シール体１６を形成するＢａｘＳｒ（１−ｘ）ＣｏｙＦｅ（1−ｙ）Ｏ３で表されるペロブスカイト型酸化セラミックスと基本的に同じものである。但し、ここで用いるＢＳＣＦは、高い酸素透過性能を得るため、ｘ、ｙは、それぞれ、０．３＜ｘ＜０．７、０．７＜ｙ＜０．９５の範囲である。
【００７６】
平板状の酸素透過層１２は、０．００５〜０．１ｍｍの厚さで、酸素イオンを選択的に透過する。このように、本実施形態では、酸素透過層１２の厚さを極めて薄くし、酸素イオンの透過抵抗を小さくして、酸素透過速度の向上を図っている。しなしながら、酸素透過層１２は、その厚さが極めて薄いため、極めて脆い。そこで、本実施形態では、酸素透過層１２を支持する支持層１３を設けている。平板状の支持層１３は、多孔質体で、０．５〜５ｍｍの厚さである。この支持層１３は、剛性を確保するために、酸素透過層の厚さよりも厚いものの、透過抵抗を小さくするために、多数の空孔１４が形成されている。
【００７７】
次に、酸素透過体１１の製造方法について、図６に示すフローチャートに従って説明する。
【００７８】
まず、支持層用のスラリーを生成する（Ｓ１１）。このスラリー生成では、ＢａＣＯ３粉、ＳｒＣＯ３粉、ＣｏＯ粉、Ｆｅ２Ｏ３粉を準備する。この粉の平均粒径は、例えば、１．０μｍである。そして、これらの粉を、例えば、以下のモル比で混ぜ合わせる。ＢａＣＯ３：ＳｒＣＯ３：ＣｏＯ：Ｆｅ２Ｏ３＝０．５：０．５：０．９：０．０５  そして、この混合粉に対して、溶剤としてのエタノール（適量）、バインダーとしてのポリビニルブチラール（例えば、２０ｗｔ％）、可塑剤としてのジブチルフタレート（例えば、１０ｗｔ％）、分散剤としてのポリエチレンイミン（例えば、１ｗｔ％）、平均粒径２０μｍの有機ビーズ（例えば、５〜２０ｗｔ％）を混入し、支持層用のビーズ入りスラリーを生成する。この際、例えば、湿式ボールミル等で上記材料を混ぜ合わせる。なお、混合粉に対する有機ビーズの混入体積率（vol％）は、混合粉と有機ビーズとの比重比が６：１であることから、３０〜１２０vol％である。
【００７９】
このスラリー生成では、スラリー粘土が１５０００ｃｐになるように、溶剤としてのエタノールの添加量を調整する。なお、スラリー粘土は、１２０００ｃｐ〜１７０００ｃｐであることが好ましい。
【００８０】
次に、ドクターブレード法により、支持層用のビーズ入りスラリーでスラリー層を成形し（Ｓ１２）、このスラリー層を乾燥させて未焼結支持層を形成する（Ｓ３）。
【００８１】
スラリー層中の溶剤は、乾燥工程で蒸発する。一方、バインダー、可塑剤、有機ビーズは、未焼結支持層中に残る。バインダーは、乾燥したスラリー層、つまり未焼結支持層中の粒子相互間を結合する役目の他に、未焼結支持層の可塑性を高める、つまり変形容易性を高める役目を担っている。また、可塑剤は、未焼結支持層の可塑性を高める役目を担っている。
【００８２】
このように、本実施形態において、未焼結支持層の可塑性を高めるバインダーや可塑剤を用いるのは、未焼結支持層を形成した後、この未焼結支持層に対して、未焼結支持層の変形を伴う処理、及び／又は未焼結支持層の変形の恐れがある処理を行うからである。
【００８３】
以上、支持層用のスラリーの生成（Ｓ１１）から、未焼結支持層の形成（Ｓ１３）までの処理で、未焼結支持層形成工程Ａが終了する。
【００８４】
次に、透過層用のスラリーを生成する（Ｓ１４）。このスラリーの生成でも、支持層用のスラリーの生成と同様に、ＢａＣＯ３粉、ＳｒＣＯ３粉、ＣｏＯ粉、Ｆｅ２Ｏ３粉の混合粉に対して、溶剤としてのエタノール（適量）、バインダーとしてのポリビニルブチラール（例えば、２０ｗｔ％）、可塑剤としてのジブチルフタレート（例えば、１０ｗｔ％）、分散剤としてのポリエチレンイミン（例えば、１ｗｔ％）を混入する。すなわち、透過層用のスラリーは、有機ビーズが入っていないことを除いて、支持層用のスラリーと同成分で、且つ同成分比である。
【００８５】
なお、以上のように、本実施形態では、支持層用のスラリーと透過層用のスラリーとは、有機ビーズの有無を除いて、その成分及び成分比が同じであるため、有機ビーズの入っていないスラリーを生成し、このスラリーの一部に有機ビーズを入れて、これを支持層用のスラリーとし、残りのスラリーをそのまま透過層用のスラリーとしてもよい。よって、透過層用のスラリーの生成（Ｓ１４）は、支持層用のスラリーの生成（Ｓ１１）の前に行ってもよい。
【００８６】
次に、前述のドクターブレード法により、未焼結支持層上に、透過層用のスラリーでスラリー層を成形し（Ｓ１５）、このスラリー層を乾燥させて、これを未焼結透過層とし、未焼結支持層及び未焼結透過層を有する未焼結支持体を形成する（Ｓ１６）。
【００８７】
以上、透過層用のスラリーの生成（Ｓ１４）から、未焼結透過体の形成（Ｓ１６）までの処理で、未焼結透過体形成工程Ｂが終了する。
【００８８】
最後に、ステップ１６で得られた未焼結透過体を焼結して、図５を用いて説明した酸素透過体１１を得る（Ｓ１７）。
【００８９】
この焼結処理では、未焼結透過体を焼結炉内に入れ、例えば、０．５℃／ｍｉｎの遅い昇温速度で６００℃まで炉内を昇温し、その後、例えば、２℃／ｍｉｎで１１５０℃まで炉内を昇温する。そして、この１１５０℃を３時間保持する。この焼結における昇温過程で、未焼結支持層内の有機ビーズは、焼失し、有機ビーズが存在していた部分が空孔となる。また、未焼結支持層内のバインダー及び可塑剤は、炭化した後、焼失する。
【００９０】
以上の焼結処理により、未焼結支持層は、多孔質の支持層１３となり、未焼結透過層は、酸素透過層１２となって、酸素透過体１１が得られる。透過層１２及び支持層１３は、いずれも、前述したように、モル比がＢａＣＯ３：ＳｒＣＯ３：ＣｏＯ：Ｆｅ２Ｏ３＝０．５：０．５：０．９：０．０５の比率の混合粉を材料として形成されているため、Ｂａ0.5Ｓｒ0.5 Ｃｏ0.9Ｆｅ0.1Ｏ３で表されるペロブスカイト型酸化セラミックスである。
【００９１】
なお、以上では、未焼結支持層上に、未焼結透過層を形成するにあたり、未焼結支持層上に、ドクターブレード法により、透過層用のスラリーによるスラリー層を形成しているが、未焼結支持層上に、透過層用のスラリーを噴霧して、透過層用のスラリー層を形成してもよい。この場合、透過層用のスラリーには、支持層用のスラリーに、さらに、多くの溶剤を混入して、噴霧性を高める必要がある。
【００９２】
また、未焼結支持層上に、透過層用のスラリーによるスラリー層を形成せず、別途、透過層用のスラリーによるスラリー層をドクターブレード法で形成し、このスラリー層を乾燥させて未焼結透過層を形成した後、この未焼結透過層を未焼結支持層上に置いてもよい。この際、平板プレート等で未燒結透過層を未焼結支持層に押付けることで、未焼結支持層と未焼結透過層との接合性を高める。
【００９３】
また、以上は、平板状の酸素透過体１１の製造例であるが、酸素透過体は、平板状である必要はなく、例えば、円筒状であってもよい。この場合、まず、リング状の貫通孔が形成されている押出型に、支持層用のスラリーを供給して、円筒形状の支持層用のスラリー層を形成する。次に、この円筒状のスラリー層を乾燥、焼結して、支持層を生成する。そして、この円筒状の支持層の外周に、透過層用のスラリーを塗布する等で、透過用のスラリー層を形成して、このスラリー層を乾燥した後、支持層と共にこのスラリー層を焼結して、円筒状の酸素透過体を得る。
【００９４】
なお、この場合の支持層用のスラリーは、押出し成形後にその形状を維持しておく必要性から、セラミックス混合紛には、可塑性を高めるためのバインダーや可塑剤を混入せず、替わりに、バインダーとして、例えば、メチルセルロース等を混入する。
【００９５】
酸素透過モジュールの支持枠１５も、第一実施形態の高温シール体や以上で説明した酸素透過体と同様、混合伝導性酸化物の一種であるペロブスカイト型のＢＳＣＦで形成されている。すなわち、この支持枠１５も、ＢａｘＳｒ（１−ｘ）ＣｏｙＦｅ（1−ｙ）Ｏ３で表されるペロブスカイト型酸化セラミックスで形成されている。
【００９６】
まず、ＢＳＣＦを得るためのスラリーを生成する。次に、このスラリーを用いて、押出し成形、射出成形等により、支持枠１５の形に対応したスラリー層を形成する。このスラリー生成では、ＢＳＣＦを得るための混合粉に、溶剤の他、スラリー層の成形に合ったバインダー等を混入する。次に、このスラリー層を乾燥した後、これを焼結して支持枠１５を得る。なお、必要があれば、焼結物に機械加工等を施して支持枠１５を得る。
【００９７】
酸素透過体１１及び支持枠１５が製造されると、これらと、第一実施形態の高温シール材料とを用いて、前述した酸素透過モジュールを製造する。すなち、以上のように製造された酸素透過体１１と支持枠１５との間に、第一実施形態の高温シール材料を塗布し（図１中のＳ５）、この高温シール材料を乾燥させ（Ｓ６）、必要に応じて加熱して（Ｓ７）、図３に示す酸素透過モジュール１０を製造する。なお、高温シール材料は乾燥過程において高温シール体１６となる。
【００９８】
以上、本実施形態の酸素透過モジュール１０は、これを構成する酸素透過体１１、支持枠１５、及び高温シール体１６が、いずれも、ペロブスカイト型のＢＳＣＦで形成され、いずれの熱膨張率も、ほぼ２０．０×１０−６／℃であるため、温度変化による互いの熱膨張差が生じることはない。このため、本実施形態では、酸素透過体１１と支持枠１５との間のシールに関して、高温シール体１６により高いシール性を確保することができる。
【００９９】
また、本実施形態では、酸素透過体１１のみならず、高温シール体１６も、酸素イオンを透過するＢＳＣＦで形成されているため、より多くの酸素イオンを透過することができる。
【０１００】
なお、本実施形態では、酸素透過体１１をＢＳＣＦで形成すると共に、支持枠１５及び高温シール体１６もＢＳＣＦで形成しているが、支持枠１５及び高温シール体１６は、第二実施形態のように、ＬＣＣＦで形成してもよいし、第三実施形態のように、ＬＢＣＦで形成してもよい。すわわち、高温シール体１６のみならず、支持体１５も、ＡｘＢ（１−ｘ）ＣｏｙＦｅ（1−ｙ）Ｏ３（Ａは、Ｂａ又はＬａで、Ｂは、ＡがＢａのときＳｒで、ＡがＬａのときＣａ又はＢａであり、０＜ｘ，ｙ＜１である）で表されるペロブスカイト型酸化セラミックスで形成してもよい。但し、酸素透過体１１をＢＣＳＦで形成する場合には、酸素透過体１１と支持枠１５及び高温シール体１６との熱膨張差をできるかぎり小さくするという観点から、本実施形態のように、支持枠１５及び高温シール体１６もＢＳＣＦで形成することが好ましい。
【０１０１】
また、本実施形態は、平板状の酸素透過体１１が支持枠１５に固定されている酸素透過モジュール１０であるが、前述した円筒状の酸素透過体が支持枠に固定されている酸素透過モジュールであってもよい。つまり、円筒状の酸素透過体と支持枠との間を、先に例示したいずれかの高温シール体でシールしてもよい。
【０１０２】
また、図４に示すように、平板状の複数の酸素透過体１１を積層して、酸素透過モジュール１０ａを構成する場合に、隣り合う酸素透過体１１相互のシール及び接着に、先に例示したいずれかの高温シール体１７を用いてもよい。
【符号の説明】
【０１０３】
１：ＢＳＣＦ粗粒、２：ＢＳＣＦ細粒、１０，１０ａ：酸素透過モジュール、１１：酸素透過体、１２：酸素透過層、１３：支持層、１４：空孔、１５：支持枠、１６，１７：高温シール体
【図１】
2012091984.tif 000003
【図２】
2012091984.tif 000004
【図３】
2012091984.tif 000005
【図４】
2012091984.tif 000006
【図５】
2012091984.tif 000007
【図６】
2012091984.tif 000008